(57)【要約】【課題】含フッ素共重合体が、炭素数が７以上のペルフルオロアルキル基（ＲＦ基）を有さない場合であっても、濾材に充分な撥水性を付与できるエアフィルタ用撥水撥油剤組成物、その製造方法およびエアフィルタの提供。【解決手段】含フッ素共重合体と、脂肪酸アミドと、媒体とを含むエアフィルタ用撥水撥油剤組成物であり、含フッ素共重合体としては、炭素数が６以下のＲＦ基を有する単量体に基づく構成単位を有し、炭素数が８以上のＲＦ基を有する単量体に基づく構成単位を有さないものが好ましく、媒体としては水のみが好ましく、界面活性剤を含む場合は、ノニオン系界面活性剤またはアニオン系界面活性剤が好ましい。【選択図】なし【特許請求の範囲】
【請求項１】
下記単量体（ａ）に基づく構成単位および下記単量体（ｂ）に基づく構成単位および下記単量体（ｃ）に基づく構成単位を有する含フッ素共重合体と、脂肪酸アミドと、媒体とを含む、エアフィルタ用撥水撥油剤組成物。
単量体（ａ）：下式（１）で表される化合物。
（Ｚ−Ｙ）ｎＸ  ・・・（１）。
ただし、Ｚは、炭素数が１〜６のポリフルオロアルキル基、または下式（２）で表される基であり、Ｙは、２価有機基または単結合であり、ｎは、１または２であり、Ｘは、ｎが１の場合は、下式（３−１）〜（３−５）で表される基のいずれかであり、ｎが２の場合は、下式（４−１）〜（４−４）で表される基のいずれかである。
ＣｉＦ２ｉ＋１Ｏ（ＣＦＸ１ＣＦ２Ｏ）ｊＣＦＸ２−  ・・・（２）。
ただし、ｉは、１〜６の整数であり、ｊは、０〜１０の整数であり、Ｘ１およびＸ２は、それぞれフッ素原子またはトリフルオロメチル基である。
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φはフェニレン基である。
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
単量体（ｂ）：ポリフルオロアルキル基を有さず、炭素数が２０〜３０のアルキル基を有する単量体。
単量体（ｃ）：ハロゲン化オレフィン。
【請求項２】
前記脂肪酸アミドの配合量が、前記含フッ素共重合体の１００質量部に対して、５〜１５質量部である、請求項１に記載のエアフィルタ用撥水撥油剤組成物。
【請求項３】
前記媒体が、水である、請求項１または２に記載のエアフィルタ用撥水撥油剤組成物。
【請求項４】
さらに界面活性剤を含み、かつ該界面活性剤が、ノニオン系界面活性剤またはアニオン系界面活性剤である、請求項１〜３のいずれかに記載のエアフィルタ用撥水撥油剤組成物。
【請求項５】
界面活性剤および重合開始剤の存在下、媒体中にて下記単量体（ａ）および下記単量体（ｂ）を含む単量体および下記単量体（ｃ）に基づく構成単位混合物を重合して含フッ素共重合体のエマルションを得た後、該エマルションに脂肪酸アミドを配合する、エアフィルタ用撥水撥油剤組成物の製造方法。
単量体（ａ）：下式（１）で表される化合物。
（Ｚ−Ｙ）ｎＸ  ・・・（１）。
ただし、Ｚは、炭素数が１〜６のポリフルオロアルキル基、または下式（２）で表される基であり、Ｙは、２価有機基または単結合であり、ｎは、１または２であり、Ｘは、ｎが１の場合は、下式（３−１）〜（３−５）で表される基のいずれかであり、ｎが２の場合は、下式（４−１）〜（４−４）で表される基のいずれかである。
ＣｉＦ２ｉ＋１Ｏ（ＣＦＸ１ＣＦ２Ｏ）ｊＣＦＸ２−  ・・・（２）。
ただし、ｉは、１〜６の整数であり、ｊは、０〜１０の整数であり、Ｘ１およびＸ２は、それぞれフッ素原子またはトリフルオロメチル基である。
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φはフェニレン基である。
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
単量体（ｂ）：ポリフルオロアルキル基を有さず、炭素数が２０〜３０のアルキル基を有する単量体。
単量体（ｃ）：ハロゲン化オレフィン。
【請求項６】
前記脂肪酸アミドの配合量が、前記含フッ素共重合体の１００質量部に対して、５〜１５質量部である、請求項５に記載のエアフィルタ用撥水撥油剤組成物の製造方法。
【請求項７】
前記媒体が、水である、請求項５または６に記載のエアフィルタ用撥水撥油剤組成物の製造方法。
【請求項８】
前記界面活性剤が、ノニオン系界面活性剤またはアニオン系界面活性剤である、請求項５〜７のいずれかに記載のエアフィルタ用撥水撥油剤組成物の製造方法。
【請求項９】
濾材を、請求項１〜５のいずれかに記載のエアフィルタ用撥水撥油剤組成物で処理してなる、エアフィルタ
【請求項１０】
前記濾材が、ガラス繊維からなる、請求項９に記載のエアフィルタ。
【発明の詳細な説明】
【技術分野】
【０００１】
本発明は、エアフィルタ用撥水撥油剤組成物、その製造方法およびエアフィルタに関する。
【背景技術】
【０００２】
クリーンルームで用いられるエアフィルタとしては、ガラス繊維からなる濾材を撥水撥油剤組成物で処理したものがよく知られている。また、エアフィルタに用いられる撥水撥油剤組成物としては、ペルフルオロアルキル基を有する含フッ素樹脂のエマルションも知られている（特許文献１）。含フッ素樹脂としては、撥水性の点から、炭素数が７以上のペルフルオロアルキル基を有するものを用いるのが従来では常識とされている。
【０００３】
ところが最近、ＥＰＡ（米国環境保護庁）によって、炭素数が７以上のペルフルオロアルキル基（以下、ペルフルオロアルキル基をＲＦ基と記す。）を有する化合物は、環境、生体中で分解し、分解生成物が蓄積する点、すなわち環境負荷が高い点が指摘されている。そのため、炭素数が６以下のＲＦ基を有し、炭素数が７以上のＲＦ基を有さない撥水撥油剤組成物用の含フッ素樹脂が要求されている。
【０００４】
該含フッ素樹脂を含む撥水撥油剤組成物としては、たとえば、下記の撥水撥油剤組成物が提案されている。
【０００５】
下記単量体（ａ）に基づく構成単位、下記単量体（ｂ）に基づく構成単位および下記単量体（ｃ）に基づく構成単位を有する含フッ素共重合体と、媒体とを含む撥水撥油剤組成物（特許文献２）。
単量体（ａ）：炭素数が６以下のＲＦ基を有する単量体。
単量体（ｂ）：炭素数が２０〜３０のアルキル基を有する（メタ）アクリレート。
単量体（ｃ）：塩化ビニリデン。
【０００６】
しかし、炭素数が６以下のＲＦ基を有する単量体に基づく構成単位を有し、炭素数が７以上のＲＦ基を有する単量体に基づく構成単位を有さない含フッ素共重合体を含む撥水撥油剤組成物で濾材を処理してなるエアフィルタは、撥水性が不充分である。
【先行技術文献】
【特許文献】
【０００７】
【特許文献１】特開昭６２−０９０３９５号公報
【特許文献２】国際公開第２００８／１３６４３５号パンフレット
【発明の概要】
【発明が解決しようとする課題】
【０００８】
本発明は、含フッ素共重合体が、炭素数が７以上のＲＦ基を有さない場合であって、環境負荷の少ない、濾材に充分な撥水性を付与できるエアフィルタ用撥水撥油剤組成物、その製造方法およびエアフィルタを提供する。
【課題を解決するための手段】
【０００９】
本発明のエアフィルタ用撥水撥油剤組成物は、下記単量体（ａ）に基づく構成単位および下記単量体（ｂ）に基づく構成単位および下記単量体（ｃ）に基づく構成単位を有する含フッ素共重合体と、脂肪酸アミドと、媒体とを含むことを特徴とする。
【００１０】
前記含フッ素共重合体は、下記単量体（ａ）に基づく構成単位および下記単量体（ｂ）および下記単量体（ｃ）に基づく構成単位に基づく構成単位を有することが好ましい。
【００１１】
単量体（ａ）：下式（１）で表される化合物。
（Ｚ−Ｙ）ｎＸ  ・・・（１）。
ただし、Ｚは、炭素数が１〜６のポリフルオロアルキル基（以下、ポリフルオロアルキル基をＲｆ基と記す。）、または下式（２）で表される基であり、Ｙは、２価有機基または単結合であり、ｎは、１または２であり、Ｘは、ｎが１の場合は、下式（３−１）〜（３−５）で表される基のいずれかであり、ｎが２の場合は、下式（４−１）〜（４−４）で表される基のいずれかである。
【００１２】
ＣｉＦ２ｉ＋１Ｏ（ＣＦＸ１ＣＦ２Ｏ）ｊＣＦＸ２−  ・・・（２）。
ただし、ｉは、１〜６の整数であり、ｊは、０〜１０の整数であり、Ｘ１およびＸ２は、それぞれフッ素原子またはトリフルオロメチル基である。
【００１３】
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φはフェニレン基である。
【００１４】
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
【００１５】
単量体（ｂ）：Ｒｆ基を有さず、炭素数が２０〜３０のアルキル基を有する単量体。
単量体（ｃ）：ハロゲン化オレフィン。
【００１６】
前記脂肪酸アミドの配合量は、前記含フッ素共重合体の１００質量部に対して、５〜１５質量部であることが好ましい。
前記媒体は、水であることが好ましい。
【００１７】
本発明のエアフィルタ用撥水撥油剤組成物は、さらに界面活性剤を含み、かつ該界面活性剤が、ノニオン系界面活性剤またはアニオン系界面活性剤であることが好ましい。
【００１８】
本発明のエアフィルタ用撥水撥油剤組成物の製造方法は、界面活性剤および重合開始剤の存在下、媒体中にて前記単量体（ａ）および前記単量体（ｂ）を含む単量体混合物を重合して含フッ素共重合体のエマルションを得た後、該エマルションに脂肪酸アミドを配合することを特徴とする。
【００１９】
前記界面活性剤は、ノニオン系界面活性剤またはアニオン系界面活性剤であることが好ましい。
【００２０】
本発明のエアフィルタは、濾材を本発明のエアフィルタ用撥水撥油剤組成物で処理してなるものであることを特徴とする。
【００２１】
前記濾材は、ガラス繊維からなるものであることが好ましい。
【発明の効果】
【００２２】
本発明のエアフィルタ用撥水撥油剤組成物は、含フッ素共重合体が、炭素数が７以上のＲＦ基を有さない場合であって、環境負荷が少なく、濾材に充分な撥水性を付与できる。
【００２３】
本発明のエアフィルタ用撥水撥油剤組成物の製造方法によれば、含フッ素共重合体が、炭素数が７以上のＲＦ基を有さない場合であっても、濾材に充分な撥水性を付与できるエアフィルタ用撥水撥油剤組成物を製造できる。
【００２４】
本発明のエアフィルタは、充分な撥水性を有する。
【発明を実施するための形態】
【００２５】
本明細書においては、式（１）で表される化合物を化合物（１）と記す。他の式で表される化合物も同様に記す。また、本明細書においては、式（２）で表される基を基（２）と記す。他の式で表される基も同様に記す。また、本明細書における（メタ）アクリレートは、アクリレートまたはメタクリレートを意味する。また、本明細書における単量体は、重合性不飽和基を有する化合物を意味する。また、本明細書におけるＲｆ基は、アルキル基の水素原子の一部またはすべてがフッ素原子に置換された基であり、ＲＦ基は、アルキル基の水素原子のすべてがフッ素原子に置換された基である。
【００２６】
＜エアフィルタ用撥水撥油剤組成物＞
本発明のエアフィルタ用撥水撥油剤組成物は、含フッ素共重合体と、脂肪酸アミドと、媒体とを必須成分として含み、必要に応じて、界面活性剤、添加剤を含む。
【００２７】
（含フッ素共重合体）
含フッ素共重合体は、単量体（ａ）に基づく構成単位および単量体（ｂ）に基づく構成単位、必要に応じて単量体（ｃ）に基づく構成単位、単量体（ｄ）に基づく構成単位を有する共重合体である。
【００２８】
単量体（ａ）：
単量体（ａ）は、化合物（１）である。なお、式（１）において、ＺとＹの境界はＺの炭素数が最も少なくなるように定める。
（Ｚ−Ｙ）ｎＸ  ・・・（１）。
Ｚは、炭素数が１〜６のＲｆ基（ただし、該Ｒｆ基はエーテル性の酸素原子を含んでいてもよい。）、または基（２）である。
【００２９】
ＣｉＦ２ｉ＋１Ｏ（ＣＦＸ１ＣＦ２Ｏ）ｊＣＦＸ２−  ・・・（２）。
ただし、ｉは、１〜６の整数であり、ｊは、０〜１０の整数であり、Ｘ１およびＸ２は、それぞれ独立にフッ素原子またはトリフルオロメチル基である。
Ｒｆ基としては、ＲＦ基が好ましい。Ｒｆ基は、直鎖状であってもよく、分岐状であってもよく、直鎖状が好ましい。
【００３０】
Ｚとしては、下記の基が挙げられる。
Ｆ（ＣＦ２）４−、
Ｆ（ＣＦ２）５−、
Ｆ（ＣＦ２）６−、
（ＣＦ３）２ＣＦ（ＣＦ２）２−、
ＣｋＦ２ｋ＋１Ｏ［ＣＦ（ＣＦ３）ＣＦ２Ｏ］ｈ−ＣＦ（ＣＦ３）−等。
ただし、ｋは、１〜６の整数であり、ｈは０〜１０の整数である。
【００３１】
Ｙは、２価有機基（ただし、ポリフルオロアルキレン基を除く）または単結合である。
【００３２】
２価有機基としては、アルキレン基が好ましい。アルキレン基は、直鎖状であってもよく、分岐状であってもよい。アルキレン基は、−Ｏ−、−ＮＨ−、−ＣＯ−、−Ｓ−、−ＳＯ２−、−ＣＤ１＝ＣＤ２−（ただし、Ｄ１、Ｄ２は、それぞれ独立に水素原子またはメチル基である。）等を有していてもよい。
【００３３】
Ｙとしては、下記の基が挙げられる。
−ＣＨ２−、
−ＣＨ２ＣＨ２−、
−（ＣＨ２）３−、
−ＣＨ２ＣＨ２ＣＨ（ＣＨ３）−、
−ＣＨ＝ＣＨ−ＣＨ２−、
−Ｓ−ＣＨ２ＣＨ２−、
−ＣＨ２ＣＨ２−Ｓ−ＣＨ２ＣＨ２−、
−ＣＨ２ＣＨ２−ＳＯ２−ＣＨ２ＣＨ２−、
−Ｗ−ＯＣ（Ｏ）ＮＨ−Ａ−ＮＨＣ（Ｏ）Ｏ−（ＣｐＨ２ｐ）−等。
ただし、ｐは、２〜３０の整数である。
【００３４】
Ａは、分岐のない対照的なアルキレン基、アリレン基またはアラルキレン基であり、−Ｃ６Ｈ１２−、−φ−ＣＨ２−φ−、−φ−（ただし、φはフェニレン基である。）が好ましい。
【００３５】
Ｗは、下記の基のいずれかである。
【００３６】
−ＳＯ２Ｎ（Ｒ１）−ＣｄＨ２ｄ−、
−ＣＯＮＨＣｄＨ２ｄ−、
−ＣＨ（ＲＦ１）−ＣｅＨ２ｅ−、
−ＣｑＨ２ｑ−。
ただし、Ｒ１は、水素原子または炭素数１〜４のアルキル基であり、ｄは、２〜８の整数であり、ＲＦ１は、炭素数１〜２０のＲＦ基であり、ｅは、０〜６の整数であり、ｑは、１〜２０の整数である。ＲＦ１としては、炭素数１〜６のＲＦ基が好ましく、炭素数４または６のＲＦ基がより好ましい。
【００３７】
ｎは、１または２である。
【００３８】
Ｘは、ｎが１の場合は、基（３−１）〜基（３−５）のいずれかであり、ｎが２の場合は、基（４−１）〜基（４−４）のいずれかである。
−ＣＲ＝ＣＨ２  ・・・（３−１）、
−Ｃ（Ｏ）ＯＣＲ＝ＣＨ２  ・・・（３−２）、
−ＯＣ（Ｏ）ＣＲ＝ＣＨ２  ・・・（３−３）、
−ＯＣＨ２−φ−ＣＲ＝ＣＨ２  ・・・（３−４）、
−ＯＣＨ＝ＣＨ２  ・・・（３−５）。
ただし、Ｒは、水素原子、メチル基またはハロゲン原子であり、φはフェニレン基である。
【００３９】
−ＣＨ［−（ＣＨ２）ｍＣＲ＝ＣＨ２］−  ・・・（４−１）、
−ＣＨ［−（ＣＨ２）ｍＣ（Ｏ）ＯＣＲ＝ＣＨ２］−  ・・・（４−２）、
−ＣＨ［−（ＣＨ２）ｍＯＣ（Ｏ）ＣＲ＝ＣＨ２］−  ・・・（４−３）、
−ＯＣ（Ｏ）ＣＨ＝ＣＨＣ（Ｏ）Ｏ−  ・・・（４−４）。
ただし、Ｒは、水素原子、メチル基またはハロゲン原子であり、ｍは０〜４の整数である。
【００４０】
化合物（１）としては、他の単量体との重合性、含フッ素共重合体を含む皮膜の柔軟性、濾材に対する含フッ素共重合体の接着性、媒体に対する分散性、乳化重合の容易性等の点から、炭素数が４〜６のＲＦ基を有する（メタ）アクリレートが好ましい。
【００４１】
化合物（１）としては、Ｚが炭素数４〜６のＲＦ基であり、Ｙが炭素数１〜４のアルキレン基であり、ｎが１であり、Ｘが基（３−３）である化合物が好ましい。
【００４２】
単量体（ｂ）：
単量体（ｂ）は、Ｒｆ基を有さず、炭素数が２０〜３０のアルキル基を有する単量体である。アルキル基の炭素数が２０以上であれば、撥水性が良好となる。アルキル基の炭素数が３０以下であれば、相対的に融点が低く、ハンドリングしやすい。
単量体（ｂ）としては、炭素数が２０〜３０のアルキル基を有する（メタ）アクリレートが好ましく、ベヘニル（メタ）アクリレートがより好ましく、ベヘニルメタクリレートが特に好ましい。
【００４３】
単量体（ｃ）：
単量体（ｃ）は、ハロゲン化オレフィンである。単量体（ｃ）に基づく構成単位を有することにより、撥水特性、および、基材との密着性が向上する。
ハロゲン化オレフィンとしては、塩素化オレフィンまたはフッ素化オレフィンが好ましく、具体的には、塩化ビニル、塩化ビニリデン、テトラフルオロエチレン、フッ化ビニリデンが挙げられ、基材との密着の点から、塩化ビニルおよび塩化ビニリデンが特に好ましい。
【００４４】
単量体（ｄ）：
単量体（ｄ）は、単量体（ａ）、単量体（ｂ）および単量体（ｃ）を除く単量体である。単量体（ｄ）としては、単量体（ａ）、単量体（ｂ）および単量体（ｃ）を除く（メタ）アクリレート類、アクリルアミド類、ビニルエーテル類、ビニルエステル類等が挙げられる。
【００４５】
単量体（ａ）に基づく構成単位の割合は、撥水性の点から、全ての単量体に基づく構成単位（１００質量％）のうち、５０〜９０質量％が好ましく、６０〜８９質量％がより好ましく、７０〜８９質量％が特に好ましい。
【００４６】
単量体（ｂ）に基づく構成単位の割合は、撥水性の点から、全ての単量体に基づく構成単位（１００質量％）のうち、１０〜５０質量％が好ましく、１０〜３０質量％がより好ましく、１０〜２０質量％が特に好ましい。
【００４７】
単量体（ｃ）に基づく構成単位の割合は、全ての単量体に基づく構成単位（１００質量％）のうち、０〜３０質量％が好ましく、基材との密着性の点から、１〜２０質量％がより好ましく、１〜１０質量％が特に好ましい。
【００４８】
単量体（ｄ）に基づく構成単位の割合は、全ての単量体に基づく構成単位（１００質量％）のうち、０〜１０質量％が好ましく、０〜５質量％がより好ましい。
【００４９】
本発明における単量体に基づく構成単位の割合は、ＮＭＲ分析および元素分析から求める。なお、ＮＭＲ分析および元素分析から求められない場合は、エアフィルタ用撥水撥油剤組成物の製造時の単量体の仕込み量に基づいて算出してもよい。
【００５０】
含フッ素共重合体の質量平均分子量（Ｍｗ）は、１００００〜１０００００が好ましく、３００００〜８００００がより好ましい。含フッ素共重合体の質量平均分子量（Ｍｗ）が３００００以上であれば、撥水性が良好となる。含フッ素共重合体の質量平均分子量（Ｍｗ）が８００００以下であれば、造膜性が良好となり、その結果、撥水性を充分に発揮できる。
【００５１】
含フッ素共重合体の質量平均分子量（Ｍｗ）は、ゲルパーミエイションクロマトグラフィ（ＧＰＣ）で測定される、ポリスチレン換算の分子量である。
【００５２】
（脂肪酸アミド）
脂肪酸アミドは、高級脂肪酸をアミド化したものである。
脂肪酸アミドとしては、撥水性の点から、化合物（５）（ｓが２以上の場合、酸性化合物（塩酸等）との塩も含む。）が好ましく、化合物（５−１）が特に好ましい。
Ｒ−Ｃ（Ｏ）−｛ＮＨ−（ＣＨ２）ｔ｝ｓ−ＮＨ−Ｃ（Ｏ）−Ｒ  ・・・（５）。
ただし、Ｒは炭素数４〜１８のアルキル基であり、ｓは１〜３０の整数であり、ｔは１〜１０の整数である。
［Ｃ１７Ｈ３５−Ｃ（Ｏ）−ＮＨ−（ＣＨ２）２−Ｎ＋Ｈ２−（ＣＨ２）２−ＮＨ−Ｃ（Ｏ）−Ｃ１７Ｈ３５］・Ｃｌ−  ・・・（５−１）。
【００５３】
脂肪酸アミドの市販品としては、三洋化成工業社製のサファノールＮ−７５０（化合物（５−１））、明成化学工業社製のエレガノール、一方社油脂工業社製のビクロン、日本油脂社製のアルフローＨ−５０ＥＳ等が挙げられる。
【００５４】
脂肪酸アミドの配合量は、含フッ素共重合体（１００質量部）に対して、１〜２０質量部が好ましく、５〜１５質量部がより好ましい。脂肪酸アミドの配合量が５質量部以上であれば、撥水性が充分に発揮される。脂肪酸アミドの配合量が１５質量部以下であれば、後述するアニオン性アクリル樹脂とエアフィルタ用撥水撥油剤組成物との相溶性が良好となる。
【００５５】
（媒体）
媒体としては、水、有機溶媒（アルコール、グリコール、グリコールエーテル、ハロゲン化合物、炭化水素、ケトン、エステル、エーテル、窒素化合物、硫黄化合物等）が挙げられる。
【００５６】
エアフィルタには、エアフィルタに残存する化学物質の揮散（アウトガス）を抑えることが求められる。したがって、媒体としては、アウトガスとなるキュア温度以上の沸点を有する有機溶媒を含まないものが好ましく、水のみが特に好ましい。
【００５７】
（界面活性剤）
界面活性剤としては、アニオン性界面活性剤、ノニオン性界面活性剤、カチオン性界面活性剤、または両性界面活性剤が挙げられる。
【００５８】
エアフィルタ用撥水撥油剤組成物は、アニオン性アクリル樹脂等の併用剤と併用されることがある。よって、エアフィルタ用撥水撥油剤組成物には、アニオン性アクリル樹脂との相溶性が高いこと（アニオン性アクリル樹脂を凝集、沈降させないこと）が求められる。したがって、界面活性剤としては、アニオン性アクリル樹脂とイオン的な相互作用を起こさないノニオン性界面活性剤またはアニオン性界面活性剤が好ましい。
【００５９】
界面活性剤としては、公知のものが挙げられ、たとえば、国際公開第２００５／１０３１７６号パンフレットに記載されたノニオン性界面活性剤等が挙げられる。
【００６０】
ノニオン性界面活性剤としては、ポリオキシアルキレンモノアルキルエーテル、ポリオキシアルキレンモノアルケニルエーテル、およびポリオキシアルキレンモノポリフルオロアルキルエーテルからなる群から選ばれる１種以上のノニオン性界面活性剤（ｓ１）と、分子中に１個以上の炭素−炭素三重結合および１個以上の水酸基を有する化合物にアルキレンオキシドが付加したノニオン性界面活性剤（ｓ２）との組み合わせが好ましい。
【００６１】
界面活性剤の配合量は、含フッ素共重合体（１００質量部）に対して、１〜１０質量部が好ましく、１〜７質量部がより好ましい。
【００６２】
（添加剤）
添加剤としては、公知の撥水撥油剤組成物用の各種添加剤が挙げられる。ただし、アウトガスを抑える点からは、エアフィルタ用撥水撥油剤組成物は、揮発性のある添加剤を含まないことが好ましい。
【００６３】
（エアフィルタ用撥水撥油剤組成物の製造方法）
本発明のエアフィルタ用撥水撥油剤組成物は、界面活性剤および重合開始剤の存在下、媒体中にて単量体（ａ）および単量体（ｂ）を含み、必要に応じて単量体（ｃ）、単量体（ｄ）を含む単量体混合物を重合して含フッ素共重合体のエマルションを得た後、該エマルションに脂肪酸アミド、必要に応じて他の媒体、他の界面活性剤、添加剤を配合する方法によって製造される。
【００６４】
単量体混合物の重合法としては、乳化重合法、分散重合法、懸濁重合法等が挙げられ、乳化重合法が好ましい。また、一括重合であってもよく、多段重合であってもよい。
【００６５】
含フッ素共重合体の収率が向上する点から、乳化重合の前に、単量体、界面活性剤および媒体からなる混合物を前乳化することが好ましい。たとえば、単量体、界面活性剤および媒体からなる混合物を、ホモミキサーまたは高圧乳化機で混合分散する。
【００６６】
重合開始剤としては、熱重合開始剤、光重合開始剤、放射線重合開始剤、ラジカル重合開始剤、イオン性重合開始剤等が挙げられ、水溶性または油溶性のラジカル重合開始剤が好ましい。
【００６７】
ラジカル重合開始剤としては、アゾ系重合開始剤、過酸化物系重合開始剤、レドックス系開始剤等の汎用の開始剤が、重合温度に応じて用いられる。ラジカル重合開始剤としては、アゾ系化合物が特に好ましい。重合温度は２０〜１５０℃が好ましい。
【００６８】
重合開始剤の添加量は、単量体混合物の１００質量部に対して、０．１〜５質量部が好ましく、０．１〜３質量部がより好ましい。
【００６９】
単量体混合物の重合の際には、分子量調整剤を用いてもよい。分子量調整剤としては、芳香族系化合物、メルカプトアルコール類またはメルカプタン類が好ましく、アルキルメルカプタン類が特に好ましい。分子量調整剤としては、メルカプトエタノール、ｎ−オクチルメルカプタン、ｎ−ドデシルメルカプタン、ｔ−ドデシルメルカプタン、ステアリルメルカプタン、α−メチルスチレンダイマ（ＣＨ２＝Ｃ（Ｐｈ）ＣＨ２Ｃ（ＣＨ３）２Ｐｈ、Ｐｈはフェニル基である。）等が挙げられる。
【００７０】
分子量調整剤の添加量は、単量体混合物の１００質量部に対して、０〜５質量部が好ましく、０〜３質量部がより好ましい。
【００７１】
また、ジエチレングリコールビス（３−メルカプトブチレート）、ペンタエリスリトールテトラキス（３−メルカプトブチレート）、２，４，６−トリメルカプトトリアジン、１，３，５−トリス（３−メルカプトブチルオキシエチル）−１，３，５−トリアジン−２，４，６（１Ｈ，３Ｈ，５Ｈ）−トリオン等の多官能メルカプト化合物の存在下で、単量体混合物を重合してもよい。
【００７２】
単量体（ａ）の割合は、撥水性の点から、単量体混合物（１００質量％）のうち、５０〜９０質量％が好ましく、６０〜９０質量％がより好ましく、７０〜９０質量％が特に好ましい。
【００７３】
単量体（ｂ）の割合は、撥水性の点から、単量体混合物（１００質量％）のうち、１０〜５０質量％が好ましく、１０〜３０質量％がより好ましく、１０〜２０質量％が特に好ましい。
【００７４】
単量体（ｃ）の割合は、単量体混合物（１００質量％）のうち、０〜３０質量％が好ましく、基材との密着性の点から、１〜２０質量％がより好ましく、１〜１０質量％が特に好ましい。
【００７５】
単量体（ｄ）の割合は、単量体混合物（１００質量％）のうち、０〜１０質量％が好ましく、０〜５質量％がより好ましい。
【００７６】
本発明のエアフィルタ用撥水撥油剤組成物は、含フッ素共重合体が媒体中に粒子として分散していることが好ましい。含フッ素共重合体の平均粒子径は、５０〜３００ｎｍが好ましく、１００〜２５０ｎｍがより好ましい。平均粒子径が２５０ｎｍ以上であれば、界面活性剤を多量に用いる必要がない。平均粒子径が３００ｎｍ以下であれば、造膜性が良好となり、その結果、撥水性を充分に発揮できる。
【００７７】
含フッ素共重合体の平均粒子径は、動的光散乱装置、電子顕微鏡等により測定できる。
【００７８】
エアフィルタ用撥水撥油剤組成物の固形分濃度は、製造直後においては、エアフィルタ用撥水撥油剤組成物（１００質量％）中、２０〜４０質量％が好ましい。なお、該固形分濃度は、含フッ素共重合体の他、界面活性剤、脂肪酸アミドも含む濃度である。
【００７９】
エアフィルタ用撥水撥油剤組成物の固形分濃度は、加熱前のエアフィルタ用撥水撥油剤組成物の質量と、１２０℃の対流式乾燥機にて４時間乾燥した後の質量とから計算される。
【００８０】
（作用効果）
以上説明した本発明のエアフィルタ用撥水撥油剤組成物にあっては、脂肪酸アミドを含むため、含フッ素共重合体が、炭素数が７以上のＲＦ基を有さない場合であっても、濾材に充分な撥水性を付与できる。
【００８１】
また、本発明のエアフィルタ用撥水撥油剤組成物にあっては、含フッ素共重合体が、単量体（ａ）に基づく構成単位および単量体（ｂ）に基づく構成単位を有し、炭素数が７以上のＲＦ基を有する単量体に基づく構成単位を有さなければ、環境負荷を低く抑えることができる。具体的には、環境への影響が指摘されている、ペルフルオロオクタン酸（ＰＦＯＡ）やペルフルオロオクタンスルホン酸（ＰＦＯＳ）およびその前駆体、類縁体の含有量（固形分濃度２０％とした場合の含有量）を国際公開第２００９／０８１８２２号パンフレットに記載の方法によるＬＣ−ＭＳ／ＭＳの分析値として検出限界以下にすることができる。
【００８２】
また、本発明のエアフィルタ用撥水撥油剤組成物にあっては、媒体が水のみであれば、エアフィルタからのアウトガスを抑えることができる。
【００８３】
また、本発明のエアフィルタ用撥水撥油剤組成物にあっては、界面活性剤がノニオン性界面活性剤またはアニオン性界面活性剤であれば、併用剤として用いるアニオン性アクリル樹脂との相溶性が高くなる。
【００８４】
＜エアフィルタ＞
本発明のエアフィルタは、濾材を本発明のエアフィルタ用撥水撥油剤組成物で処理してなるものである。
【００８５】
濾材の材料としては、ガラス繊維、ポリオレフィン繊維、天然繊維等が挙げられ、クリーンルーム用としてはガラス繊維が好ましい。ガラス繊維からなる濾材の形態としては、不織布が好ましい。
【００８６】
処理方法としては、たとえば、濾材を、エアフィルタ用撥水撥油剤組成物を含む処理液に浸漬した後、乾燥する方法が挙げられる。
【００８７】
処理液は、本発明のエアフィルタ用撥水撥油剤組成物を、必要に応じて希釈用媒体で希釈した後、必要に応じて併用剤を配合することにより調製される。
【００８８】
希釈用媒体としては、水が好ましい。
【００８９】
併用剤としては、アニオン性アクリル樹脂、フッ素系界面活性剤等が挙げられる。
【００９０】
処理液の固形分濃度は、撥水撥油剤組成物（１００質量％）中、０．２〜５質量％が好ましい。
【００９１】
処理液の固形分濃度は、加熱前の処理液の質量と、１２０℃の対流式乾燥機にて４時間乾燥した後の質量とから計算される。
【００９２】
以上説明した本発明のフィルタにあっては、濾材を本発明のエアフィルタ用撥水撥油剤組成物で処理して得られたものであるため、充分な撥水性を有する。
【００９３】
また、本発明のエアフィルタ用撥水撥油剤組成物に含まれる含フッ素共重合体が、単量体（ａ）に基づく構成単位および単量体（ｂ）に基づく構成単位を有し、炭素数が７以上のＲＦ基を有する単量体に基づく構成単位を有さなければ、環境負荷が低い。
【００９４】
また、本発明のエアフィルタ用撥水撥油剤組成物の媒体が水のみであれば、アウトガスを抑えることができる。
【実施例】
【００９５】
以下、実施例によって本発明を詳細に説明するが、本発明はこれらに限定されない。
例１〜６、９は実施例であり、例７、８は比較例である。
【００９６】
＜含フッ素共重合体の物性＞
下記の回収方法にて回収された含フッ素共重合体について、分子量の測定を行った。
【００９７】
（回収方法）
エマルションの６ｇを、２−プロパノール（以下、ＩＰＡと記す。）の６０ｇに滴下し、撹拌して固体を析出させた。３０００ｒｐｍで５分間遠心分離した後、得られた固体をデカントした。再度、ＩＰＡの１２ｇを加えてよく撹拌した。３０００ｒｐｍで５分間遠心分離した後、得られた固体を上澄み液から分離し、３５℃で一晩真空乾燥して共重合体を得た。
【００９８】
（分子量）
回収した含フッ素共重合体を、フッ素系溶媒（旭硝子社製、ＡＫ−２２５）／テトラヒドロフラン（以下、ＴＨＦと記す。）＝６／４（体積比）の混合溶媒に溶解させ、１質量％の溶液とし、０．２μｍのフィルタに通し、分析サンプルとした。該サンプルについて、質量平均分子量（Ｍｗ）を測定した。測定条件は下記のとおりである。
【００９９】
装置：東ソー社製、ＨＬＣ−８２２０ＧＰＣ、
カラム：Ｐｏｌｙｍｅｒ  ｌａｂｏｒａｔｏｒｉｅｓ社製、ＭＩＸＥＤ−Ｃおよび１００Ａを直列でつなげたもの、
測定温度：３７℃、
注入量：５０μＬ、
流出速度：１ｍＬ／分、
標準試料：Ｐｏｌｙｍｅｒ  ｌａｂｏｒａｔｏｒｉｅｓ社製、ＥａｓｉＣａｌ  ＰＭ−２、
溶離液：フッ素系溶媒（旭硝子社製、ＡＫ−２２５）／ＴＨＦ＝６／４（体積比）の混合溶媒。
【０１００】
（平均粒子径）
エマルション中の含フッ素共重合体の平均粒子径は、動的光散乱装置（大塚電子社製、ＦＰＡＲ−１０００）を用いて測定した。
【０１０１】
＜エアフィルタ用撥水撥油剤組成物の評価＞
（相溶性）
エアフィルタ用撥水撥油剤組成物を水で希釈して調製された処理液と、アニオン性アクリル樹脂（ＤＩＣ社製、ディックファインＧＭ−３Ｋ）とを、固形分比で１：１となるように混合し、沈降の発生を観察した。
○（良好）：全く沈降なし。
△（可）：わずかに沈降あり。
×（不良）：多く沈降あり。
【０１０２】
＜エアフィルタの評価＞
（耐水圧）
ＪＩＳ  Ｌ  １０９２の耐水度測定により、昇圧速度：６０ｍｂａｒ／分の条件で、三点水滴が通過した圧力、またはエアフィルタが破断した圧力を耐水圧とした。
【０１０３】
（吸水率）
耐水圧測定の前後のエアフィルタの質量変化から、下式（６）により吸水率を算出した。
【０１０４】
吸水率＝（測定後のエアフィルタ質量−測定前のエアフィルタ質量）／測定前のエアフィルタ質量×１００  ・・・（６）。
【０１０５】
（アウトガス）
ダイナミックヘッドスペース法により測定を行った。
【０１０６】
（略号）
単量体（ａ）：
ＦＭＡ：Ｃ６Ｆ１３Ｃ２Ｈ４ＯＣ（Ｏ）Ｃ（ＣＨ３）＝ＣＨ２。
単量体（ｂ）：
ＶＭＡ：ベヘニルメタクリレート（日本油脂社製、ＶＭＡ−７０）。
単量体（ｃ）：
ＶＣＭ：塩化ビニル。
ノニオン性界面活性剤：
Ｅ４３０：ポリオキシエチレンオレイルエーテル（花王社製、エマルゲン４３０、エチレンオキシド約２０モル付加物）、
Ｓ４６５：アセチレングリコールエチレンオキサイド付加物（日信化学工業社製、サーフィノール４６５、エチレンオキシド付加モル数１０）。
アニオン性界面活性剤：
ラウリル硫酸ナトリウム。
分子量調整剤：
ＤｏＳＨ：ｎ−ドデシルメルカプタン。
重合開始剤：
Ｖ６０１：ジメチル２、２'−アゾビス（２−メチルプロピオネート）（和光純薬社製、ＶＡ−０６１）。
媒体：
水：イオン交換水。
脂肪酸アミド：
Ｎ７５０：脂肪酸アミド（三洋化成社製、サファノールＮ−７５０）、
エレガノール：脂肪酸アミド（明成化学工業社製、エレガノール）、
ビクロン：脂肪酸アミド（一方社油脂工業社製、ビクロン）。
ワックス： 
ＭＡＸ９０Ａ：ポリエチレンワックス（三洋化成工業社製、サンソフナーＭＡＸ−９０Ａ）。
【０１０７】
〔例１〕
ガラス製オートクレーブに、ＦＭＡの１８０．０ｇ、ＶＭＡの４８．０ｇ、Ｅ４３０の７．２０ｇ、Ｓ４６５の７．２０ｇ、イオン交換水の４４４ｇ、ＤｏＳＨの０．８４ｇを入れて、５５℃で６０分間加温した後、高圧乳化機（日本精機社製）を用いて１０ＭＰａで前処理し、５０ＭＰａで本処理して乳化液を得た。
【０１０８】
得られた乳化液の６８７．３ｇを、ステンレス製反応容器に入れ、Ｖ６０１の０．７２ｇを加えて、３０℃以下に冷却した。気相を窒素置換し、ＶＣＭの１２．０ｇを導入した後、撹拌しながら６５℃で１５時間重合反応を行い、固形分濃度３４．０質量％のエマルションを得た。
【０１０９】
含フッ素共重合体１００質量部に対するＮ７５０の配合量が５質量部となるように、エマルションにＮ７５０を配合し、淡黄白色のエアフィルタ用撥水撥油剤組成物を得た。
【０１１０】
〔例２〕
例１と同様にしてエマルションを得た。
含フッ素共重合体１００質量部に対するＮ７５０の配合量が８質量部となるように、エマルションにＮ７５０を配合し、エアフィルタ用撥水撥油剤組成物を得た。
【０１１１】
〔例３〕
ガラス製オートクレーブに、ＦＭＡの１６３．２ｇ、ＶＭＡの７４．４ｇ、Ｅ４３０の７．２０ｇ、Ｓ４６５の７．２０ｇ、イオン交換水の４４４ｇ、ＤｏＳＨの０．８４ｇを入れて、５５℃で６０分間加温した後、高圧乳化機（日本精機社製）を用いて１０ＭＰａで前処理し、５０ＭＰａで本処理して乳化液を得た。
【０１１２】
得られた乳化液の６９６．８ｇを、ステンレス製反応容器に入れ、Ｖ６０１の０．７２ｇを加えて、３０℃以下に冷却した。気相を窒素置換し、ＶＣＭの２．４ｇを導入した後、撹拌しながら６５℃で１５時間重合反応を行い、固形分濃度３４．１質量％のエマルションを得た。
【０１１３】
含フッ素共重合体１００質量部に対するＮ７５０の配合量が５質量部となるように、エマルションにＮ７５０を配合し、淡黄白色のエアフィルタ用撥水撥油剤組成物を得た。
【０１１４】
〔例４〕
ガラス製オートクレーブに、ＦＭＡの２１６．０ｇ、ＶＭＡの１２．０ｇ、Ｅ４３０の７．２０ｇ、Ｓ４６５の７．２０ｇ、イオン交換水の４４４ｇ、ＤｏＳＨの０．８４ｇを入れて、５５℃で６０分間加温した後、高圧乳化機（日本精機社製）を用いて１０ＭＰａで前処理し、５０ＭＰａで本処理して乳化液を得た。
【０１１５】
得られた乳化液の６８７．３ｇを、ステンレス鋼製反応容器に入れ、Ｖ６０１の０．７２ｇを加えて、３０℃以下に冷却した。気相を窒素置換し、ＶＣＭの１２．０ｇ導入した後、撹拌しながら６５℃で１５時間重合反応を行い、固形分濃度３４．２質量％のエマルションを得た。
【０１１６】
含フッ素共重合体１００質量部に対するＮ７５０の配合量が５質量部となるように、エマルションにＮ７５０を配合し、淡黄白色のエアフィルタ用撥水撥油剤組成物を得た。
【０１１７】
〔例５〕
脂肪酸アミドを、Ｎ７５０からエレガノールに変更した以外は、例１と同様にしてエアフィルタ用撥水撥油剤組成物を得た。
【０１１８】
〔例６〕
脂肪酸アミドを、Ｎ７５０からビクロンに変更した以外は、例１と同様にしてエアフィルタ用撥水撥油剤組成物を得た。
【０１１９】
〔例７〕
例１と同様にしてエマルションを得た。
【０１２０】
エマルションに脂肪酸アミドを配合することなく、そのままエアフィルタ用撥水撥油剤組成物として用いた。
【０１２１】
〔例８〕
例１と同様にしてエマルションを得た。
含フッ素共重合体１００質量部に対するＭＡＸ９０Ａの配合量が５質量部となるように、エマルションにＭＡＸ９０Ａを配合し、エアフィルタ用撥水撥油剤組成物を得た。
【０１２２】
〔例９〕
Ｅ４３０の７．２０ｇおよびＳ４６５の７．２０ｇを、ラウリル硫酸ナトリウム（アニオン性界面活性剤）の７．２０ｇに変更した以外は、例１と同様にしてエアフィルタ用撥水撥油剤組成物を得た。
【０１２３】
〔評価〕
エアフィルタ用撥水撥油剤組成物を、固形分濃度が０．５質量％になるように水で希釈して処理液を調製した。処理液の相溶性を評価した。
【０１２４】
ガラス繊維ろ紙（アドバンテック東洋ろ紙社製、ＧＢ−１００Ｒ）を処理液に浸漬した後、吸水紙で挟み、重しを乗せることで余分な処理液を除去し、ウェットピックアップ６００％とした。ガラス繊維ろ紙を１３０℃で１５分間熱処理し、エアフィルタ相当の試験用サンプルを得た。サンプルの撥水性（耐水圧および吸水率）を評価した。結果を表１及び２に示す。
【０１２５】
【表１】
2014098082.tif 000002
【０１２６】
【表２】
2014098082.tif 000003
【産業上の利用可能性】
【０１２７】
本発明のエアフィルタ用撥水撥油剤組成物は、クリーンルームで用いられるエアフィルタに撥水撥油性を付与するものとして有用である。